(57)【要約】  厚さが２．５ｍｍ以下の薄型のガラスとした場合でも、風冷強化により十分な残留応力を加えることができる風冷強化用ガラスの提供。  Ｆｅ3+含有量がＦｅ2Ｏ3換算で２．２質量％以上であり、Ｆｅ2+含有量がＦｅ2Ｏ3換算で０．８質量％以下であり、５０〜３５０℃での平均熱膨張係数α50〜350が７５×１０-7／℃以上９０×１０-7／℃以下であり、ガラス転移点が５００℃以上６００℃以下であり、ガラス転移点と屈伏点の間における熱膨張係数の極大値αmaxが４１０×１０-7／℃以上である、風冷強化用ガラス。【特許請求の範囲】
【請求項１】
Ｆｅ3+含有量がＦｅ2Ｏ3換算で２．２質量％以上であり、Ｆｅ2+含有量がＦｅ2Ｏ3換算で０．８質量％以下であり、５０〜３５０℃での平均熱膨張係数α50〜350が７５×１０-7／℃以上１１０×１０-7／℃以下であり、ガラス転移点が５００℃以上６００℃以下であり、ガラス転移点と屈伏点の間における熱膨張係数の極大値αmaxが４１０×１０-7／℃以上である、ことを特徴とする風冷強化用ガラス。
【請求項２】
ガラス転移点と屈伏点の間における熱膨張係数の極大値αmaxと、５０〜３５０℃での平均熱膨張係数α50〜350との熱膨張係数差（Δα（＝αmax−α50〜350））が、３４５×１０-7／℃以上である請求項１に記載の風冷強化用ガラス。
【請求項３】
ガラスの屈伏点が、６００℃を超え、７５０℃以下である請求項１または２に記載の風冷強化用ガラス。
【請求項４】
Ｆｅ３+含有量がＦｅ2Ｏ3換算で６．０質量％以下である請求項１〜３のいずれか１項に記載の風冷強化用ガラス。
【請求項５】
Ｆｅ２+含有量がＦｅ2Ｏ3換算で０．０５質量％以上である請求項１〜４のいずれか１項に記載の風冷強化用ガラス。
【請求項６】
酸化物基準の質量％表示で、
ＳｉＯ2                        ６６〜７５％、
Ａｌ2Ｏ3                          ０〜１５％、
Ｂ2Ｏ3                            ０〜２０％、
ＭｇＯ＋ＣａＯ＋ＳｒＯ＋ＢａＯ    １〜３０％、
Ｌｉ2Ｏ＋Ｎａ2Ｏ＋Ｋ2Ｏ            １〜２５％
を含む、請求項１〜５のいずれか１項に記載の風冷強化用ガラス。
【請求項７】
請求項１〜６のいずれか１項に記載の風冷強化用ガラスを風冷強化した風冷強化ガラス。
【請求項８】
表面圧縮応力値が６０ＭＰａ以上である、請求項７に記載の風冷強化ガラス。
【請求項９】
２．５ｍｍ以下の厚さを有する、請求項７または８に記載の風冷強化ガラス。
【請求項１０】
自動車用途に使用される、請求項７〜９のいずれか１項に記載の風冷強化ガラス。
【請求項１１】
建築用途に使用される、請求項７〜９のいずれか１項に記載の風冷強化ガラス。
【請求項１２】
太陽電池モジュールに使用される、請求項７〜９のいずれか１項に記載の風冷強化ガラス。
【請求項１３】
太陽電池モジュールの背面板に使用され、ＩＳＯ−９０５０（２００３）規定の可視光透過率（Ｄ６５光源）Ｔｖ＿Ｄ６５が８２％以下である、請求項７〜９のいずれか１項に記載の風冷強化ガラス。
【発明の詳細な説明】
【技術分野】
【０００１】
本発明は、厚さが２．５ｍｍ以下の薄型のガラスとした場合でも、風冷強化により十分な残留応力を加えることができる、風冷強化用ガラスに関する。
また、本発明は、本発明の風冷強化用ガラスを風冷強化した風冷強化ガラスに関する。
【背景技術】
【０００２】
強化ガラスは、一般的なガラスの課題である割れやすいという欠点が改善されたものであり、輸送機器、建築等に用いられている。輸送機器としては、乗用車、トラック、バス、鉄道、船舶、航空機等が挙げられ、窓、ヘッドライト、テールライト等に用いられている。また、建築としては、ビル、住宅等が挙げられ、ドア、パーテーション等に用いられている。その他、本棚、ショーケース等の家具、調理器具等の電化製品、事務用品等に広く用いられている。【０００３】
強化ガラスは、例えば、熱強化と呼ばれる方法により製造される。熱強化は、冷却時のガラスの熱収縮を利用したものであり、ガラスを軟化点または屈伏点付近の温度まで加熱した後に冷却する。この際、内部の温度降下に比べて表面の温度降下が早いことから、厚さ方向に温度差が発生して表面に引張応力および内部に圧縮応力が発生し、その後の応力緩和現象に基づく逆転により表面に圧縮応力および内部に引張応力が発生して残留する。表面に圧縮応力が残留していることから、強度が向上し、また傷の進展が抑制されて耐擦傷性が改善する。熱強化としては、フロート法等によって板状のガラスを製造し、切断されたガラス板を軟化点または屈伏点付近の温度まで加熱した後、表面に冷却媒を吹き付けて急冷する風冷強化が代表的なものである。【０００４】
近年、輸送機器、建築等における強化ガラスの軽量化が求められている。強化ガラスの軽量化は、その厚さを薄くする薄型化によって達成でき、例えば、厚さを２．５ｍｍ以下とすることが求められている。しかし、熱強化は冷却時の表面と内部との温度差を利用することから、厚さを薄くすると表面と内部との温度差を大きくできず、本格的な強化が難しい。【０００５】
薄型の強化ガラスの製造方法として、例えば、所定のガラス組成を有するとともに、５０〜３５０℃における平均線膨張係数が８０〜１１０×１０-7／℃のガラス組成物を用いることが知られている（例えば、特許文献１参照）。
しかし、このような製造方法では、低温側の平均線膨張係数のみを制御することから、必ずしも厚さが２．５ｍｍ以下の薄型のガラスに対し残留応力を有効に付与できない。【０００６】
また、特許文献２に記載の太陽電池モジュールのように、両面がガラスにより挟まれた構造を持つ太陽電池モジュールでは、ガラス基板の重量がモジュール重量の大半を占めるため、ガラス基板を薄くし、軽量にするメリットはとても大きい。そのため、受光面板および背面板として、化学強化ガラスからなるガラス基板が使用されている。化学強化ガラスであれば、厚さが２．５ｍｍ以下であっても十分な残留応力を加えることができるからである。
しかしながら、化学強化ガラスは、風冷強化ガラスに比べて高価であるため、受光面板および背面板として、化学強化ガラスを用いた特許文献２に記載の太陽電池モジュールは、高価なものとなる。
【先行技術文献】
【特許文献】
【０００７】
【特許文献１】特開２００３−１１９０４８号公報
【特許文献２】特開２０１３−２４７２３８号公報
【発明の概要】
【発明が解決しようとする課題】
【０００８】
本発明は、上記課題に鑑みてなされたものであって、厚さが２．５ｍｍ以下の薄型のガラスとした場合でも、風冷強化により十分な残留応力を加えることができる、風冷強化用ガラス、および、風冷強化用ガラスを風冷強化した風冷強化ガラスを提供することを目的とする。
【課題を解決するための手段】
【０００９】
上記した目的を達成するため、本発明は、Ｆｅ3+含有量がＦｅ2Ｏ3換算で２．２質量％以上であり、Ｆｅ2+含有量がＦｅ2Ｏ3換算で０．８質量％以下であり、５０〜３５０℃での平均熱膨張係数α50〜350が７５×１０-7／℃以上９０×１０-7／℃以下であり、ガラス転移点が５００℃以上６００℃以下であり、ガラス転移点と屈伏点の間における熱膨張係数の極大値αmaxが４１０×１０-7／℃以上である、ことを特徴とする風冷強化用ガラスを提供する。【００１０】
また、本発明は、本発明の風冷強化用ガラスを風冷強化した風冷強化ガラスを提供する。
【発明の効果】
【００１１】
本発明の風冷強化用ガラスは、厚さが２．５ｍｍ以下の薄型のガラスとした場合でも、風冷強化により十分な残留応力を加えることができる。
【図面の簡単な説明】
【００１２】
【図１】図１は、実施例で使用した風冷強化設備の冷却用ノズルが設けられた部位の模式的平面図である。
【発明を実施するための形態】
【００１３】
本発明の風冷強化用ガラスは、ガラス転移点が５００℃以上である。上述したように、風冷強化処理では、フロート法等によって板状のガラスを製造し、切断されたガラス板を軟化点または屈伏点付近の温度まで加熱した後、表面に冷却媒を吹き付けて急冷することにより、残留応力をガラスに付与する。しかし、ガラス転移点が５００℃未満の場合、上述した加熱工程および冷却工程によって表面と内部とに温度差をつけにくく、残留応力を有効に付与できない。ガラス転移点は５３０℃以上が好ましく、５４０℃以上がより好ましい。なお、加熱工程時における温度の上限はガラス転移点＋２００℃であることが好ましい。加熱工程時における温度の上限がガラス転移点＋２００℃よりも高くなると、高温でガラスが粘性流動変形しやすくなり、最終的な強化ガラスの光学品質が悪化するおそれがある。
一方、ガラス転移点が高すぎると、加熱工程において高温に加熱する必要があり、ガラスを保持するための周辺部材等が高温に晒されることから、これらの寿命が著しく低下するおそれがあり、寿命を延ばすためには耐熱性に優れた高価な部材を用いる必要がある。そのため、ガラス転移点は６００℃以下であり、５９０℃以下が好ましく、５８０℃以下がより好ましい。
【００１４】
本発明の風冷強化用ガラスは、ガラス転移点と屈伏点の間における熱膨張係数の極大値αmax（以下、本明細書において、「高温熱膨張係数αmax」と記載する。）が４１０×１０-7／℃以上である。高温熱膨張係数αmaxが４１０×１０-7／℃未満の場合、厚さが２．５ｍｍ以下の薄型のガラスとした場合、一般的な風冷強化装置を用いて、残留応力を有効に付与できないおそれがある。一般に、風冷強化は、ガラス転移点よりも１００℃程度高い温度から急冷することにより行われる。高温熱膨張係数αmaxを４１０×１０-7／℃以上とすることで、厚さが２．５ｍｍ以下の薄型のガラスとした場合でも、このような温度から、一般的な風冷強化装置を用いて残留応力を有効に付与できる。
【００１５】
ここで、高温熱膨張係数αmaxとは、後述のように熱膨張計によって測定した被処理ガラスの膨張係数曲線において，熱膨張係数がガラス転移点と屈伏点との間における極大値をいう。高温熱膨張係数αmaxは、残留応力を付与する観点からは大きいほど好ましいが、通常は６００×１０-7／℃もあれば十分である。また、高温熱膨張係数αmaxが大きくなると、冷却の初期において発生する一時歪によってガラスの割れが発生し歩留まりを悪化させる恐れがあることから、高温熱膨張係数αmaxは４１０×１０-7／℃以上６００×１０-7／℃以下が好ましく、４２０×１０-7／℃以上５２０×１０-7／℃以下がより好ましく、４３０×１０-7／℃以上５００×１０-7／℃以下がさらに好ましい。
【００１６】
本発明の風冷強化用ガラスの屈伏点は、必ずしも制限されないが、６００℃を超えることが好ましい。屈伏点が６００℃以下の場合、切断されたガラス板を軟化点または屈伏点付近の温度まで加熱する際に、加熱温度、すなわち強化開始温度が低くなり、残留応力を有効に付与できないおそれがある。屈伏点は７５０℃以下が好ましい。屈伏点が７５０℃を超えると、高温に加熱する必要があり、ガラスを保持するための周辺部材等が高温下に晒されることから、これらの寿命が著しく低下するおそれがあり、寿命を延ばすためには耐熱性に優れた高価な部材を用いる必要がある。本発明の風冷強化用ガラスの屈伏点は、７００℃以下がより好ましい。
【００１７】
本発明の風冷強化用ガラスは、５０〜３５０℃での平均熱膨張係数α50〜350が大きいほうが、残留応力を付与する観点からは好ましい。大きすぎると、現行の他部材との膨張不整合が問題になったり、熱衝撃に対して弱くなったりする可能性がある。そのため、該平均熱膨張係数α50〜350が、７５×１０-7／℃以上であり、７７×１０-7／℃以上がより好ましく、７９×１０-7／℃以上がさらに好ましい。一方、上記平均熱膨張係数α50〜350が、１１０×１０-7／℃以下であり、１００×１０-7／℃以下がより好ましく、９５×１０-7／℃以下がさらに好ましい。
【００１８】
本発明の風冷強化用ガラスは、高温熱膨張係数αmaxと、５０〜３５０℃での平均熱膨張係数α50〜350と、の熱膨張係数差（Δα（＝αmax−α50〜350））が、３４５×１０-7／℃以上が好ましい。低温から高温までの熱膨張係数、すなわち高温熱膨張係数αmax、および、５０〜３５０℃での平均熱膨張係数α50〜350を単純に大きくした場合、加熱工程および冷却工程の際、熱衝撃による割れ、他部材との熱膨張の不整合、現行プロセスとの不適合等が発生しやすくなる。
【００１９】
熱膨張係数差（Δα）を３４５×１０-7／℃以上とすることで、すなわち、５０〜３５０℃での平均熱膨張係数α50〜350を一定にしたまま、高温熱膨張係数αmaxを相対的に大きくすることで、厚さが２．５ｍｍ以下の薄型のガラスとした場合でも、一般的な風冷強化装置を用いて残留応力を有効に付与できるとともに、熱衝撃による割れ等の発生も抑制できる。熱膨張係数差（Δα）は、３６０×１０-7／℃以上がより好ましく、３７０×１０-7／℃以上がさらに好ましい。熱膨張係数差（Δα）は、基本的に大きいほど好ましいが、通常は５００×１０-7／℃もあれば十分であるが、熱膨張係数差（Δα）は、４２０×１０-7／℃以下が好ましく、４００×１０-7／℃以下がより好ましい。
【００２０】
ここで、ガラス転移点、屈伏点、熱膨張係数（αmax、α50〜350）は、以下の方法で測定する。すなわち、直径５ｍｍ、長さ２０ｍｍの円柱状サンプルを作製し、熱膨張計を用いて５℃／分の昇温速度、１０ｇの荷重条件下で熱膨張を測定し、ガラス転移点、屈伏点、熱膨張係数（αmax、α50〜350）を求める。
【００２１】
風冷強化ガラスは、上述した加熱工程および冷却工程を実施することによって生じる、表面と内部との温度差を利用することから、厚さを薄くすると表面と内部との温度差を大きくできず、十分な残留応力を加えることが困難であった。この点について、本願発明者は鋭意検討した結果、風冷強化用ガラスの三価の鉄（Ｆｅ3+）の含有量を高めた場合、αmaxを大きくすることができ、その結果、風冷強化されたガラスの残留応力が向上することを見出した。
本発明の風冷強化用ガラスは、Ｆｅ3+含有量がＦｅ2Ｏ3換算で２．２質量％以上であることにより、厚さが２．５ｍｍ以下の薄型のガラスとした場合でも、一般的な風冷強化装置を用いて残留応力を有効に付与できる。なかでも、Ｆｅ3+含有量はＦｅ2Ｏ3換算で２．５質量％以上であることが好ましく、より好ましくは２．７質量％以上である。
本発明の風冷強化用ガラスは、Ｆｅ3+含有量がＦｅ2Ｏ3換算で６．０質量％以下であることが好ましい。Ｆｅ3+含有量がＦｅ2Ｏ3換算で６．０質量％以下であれば、黄色味が強くなりすぎず、外観が悪化しにくい。なかでも、Ｆｅ3+含有量はＦｅ2Ｏ3換算で５．０質量％以下であることがより好ましく、さらに好ましくは４．５質量％以下である。
【００２２】
本発明の風冷強化用ガラスは、Ｆｅ2+含有量がＦｅ2Ｏ3換算で０．８質量％以下である。Ｆｅ2+含有量がＦｅ2Ｏ3換算で０．８質量％よりも高いと、溶融窯の温度を上げることが困難になり、ガラスの溶解性が低下する。なかでも、Ｆｅ2+含有量はＦｅ2Ｏ3換算で０．７質量％以下であることが好ましく、より好ましくは０．６質量％以下である。
本発明の風冷強化用ガラスは、Ｆｅ2+含有量がＦｅ2Ｏ3換算で０．０５質量％以上であることが好ましい。Ｆｅ2+含有量がＦｅ2Ｏ3換算で０．０５質量％以上であれば、溶融窯の温度が上がり過ぎず溶解性を維持できる。なかでも、Ｆｅ2+含有量はＦｅ2Ｏ3換算で０．１質量％以上であることが好ましく、さらに好ましくは０．２質量％以上である。
【００２３】
本発明の風冷強化用ガラスは、Ｆｅ−Ｒｅｄｏｘの値が５％以上６０％以下であることが好ましい。ここで、Ｆｅ−Ｒｅｄｏｘとは、Ｆｅ2Ｏ3換算の全鉄含有量に対するＦｅ2Ｏ3換算のＦｅ2+含有量の割合である。Ｆｅ−Ｒｅｄｏｘの値が６０％以下であれば、太陽光でソラリゼーションが起こりにくく、色味が変化しにくいため長期での使用時に色の変化が起きにくい。Ｆｅ−Ｒｅｄｏｘの値は５５％以下であることがより好ましく、さらに好ましくは５０％以下、特に好ましくは４５％以下である。また、Ｆｅ−ｒｅｄｏｘの値が５％以上であれば、脱泡しやすくなり泡のない高品質なガラスを作製することができる。なかでも、Ｆｅ−Ｒｅｄｏｘの値は１０％以上であることがより好ましく、さらに好ましくは１５％以上、特に好ましくは２０％以上である。
【００２４】
本発明の風冷強化用ガラスは、酸化物基準の質量％表示で、以下の成分を含むことが好ましい。なお、本発明では、酸化物基準の質量％を、単に％と表示する。
ＳｉＯ2                         ６６〜７５％、
Ａｌ2Ｏ3                          ０〜１５％、
Ｂ2Ｏ3                            ０〜２０％、
ＭｇＯ＋ＣａＯ＋ＳｒＯ＋ＢａＯ    １〜３０％、
Ｌｉ2Ｏ＋Ｎａ2Ｏ＋Ｋ2Ｏ            １〜２５％
【００２５】
このような組成によれば、強化ガラスの製造に一般的に用いられるソーダライムガラスの構成成分と基本的な構成成分が同じであることから、生産性が良好となる。また、このような組成によれば、ガラス転移点が５００〜６００℃、かつ高温熱膨張係数αmaxが４１０×１０-7／℃以上のものが得られる。以下、各成分の組成の範囲について説明する。
【００２６】
ＳｉＯ2の含有量は６６〜７５％であることが好ましい。６６％未満ではガラスの密度が大きくなる、熱膨張係数が大きくなる、耐擦傷性が悪化する、等の不具合が発生する。ＳｉＯ2の含有量は、好ましくは６７％以上、より好ましくは６８％以上である。また、ＳｉＯ2の含有量が７５％を超えると、粘性が高くなりガラスが溶解しにくくなる。ＳｉＯ2の含有量は、好ましくは７３％以下である。
【００２７】
Ａｌ2Ｏ3は必要に応じて含有させることができ、その含有量は１５％以下であることが好ましい。Ａｌ2Ｏ3の含有量が１５％を超えると、ガラス転移点以上での熱膨張係数が大きくなりにくく、残留応力を大きくすることが困難になるおそれがある。Ａｌ2Ｏ3の含有量は、好ましくは１０％以下、より好ましくは５％以下である。
【００２８】
Ｂ2Ｏ3は必要に応じて含有させることができ、その含有量は２０％以下であることが好ましい。Ｂ2Ｏ3の含有量が２０％を超えると、ガラス転移点以上での熱膨張係数が大きくなりにくく、残留応力を大きくすることが困難になるおそれがある。Ｂ2Ｏ3の含有量は、好ましくは１５％以下、より好ましくは１０％以下である。
【００２９】
アルカリ土類金属酸化物、すなわち、ＭｇＯ、ＣａＯ、ＳｒＯ、およびＢａＯの含有量の合計（ＭｇＯ＋ＣａＯ＋ＳｒＯ＋ＢａＯ）は、１％以上であることが好ましい。ＭｇＯ＋ＣａＯ＋ＳｒＯ＋ＢａＯが１％未満であると、ガラスの高温での溶解性と適度な熱膨張係数を維持するために、アルカリ金属酸化物、すなわち、Ｌｉ2Ｏ、Ｎａ2Ｏ、Ｋ2Ｏを多量に添加する必要があり、その結果、歪点と屈伏点の温度差が小さくなり、残留応力が小さくなるおそれがある。ＭｇＯ＋ＣａＯ＋ＳｒＯ＋ＢａＯは、３％以上が好ましく、５％以上がより好ましく、１０％以上がさらに好ましい。ＭｇＯ＋ＣａＯ＋ＳｒＯ＋ＢａＯは、３０％以下が好ましい。３０％を超えると、ガラスの失透傾向が強まり生産性が悪化する。ＭｇＯ＋ＣａＯ＋ＳｒＯ＋ＢａＯは、２５％以下が好ましい。
【００３０】
ＭｇＯの含有量は０．１％以上であることが好ましい。ＭｇＯは、ガラスの熱膨張係数を適度に維持するために必要であり、また耐擦傷性を向上できる。ＭｇＯの含有量は、好ましくは２％以上、より好ましくは３％以上である。また、ＭｇＯの含有量は２５％以下であることが好ましい。ＭｇＯの含有量が２５％を超えると、ガラスの失透傾向が強まり生産性が悪化する。ＭｇＯの含有量は、好ましくは２３％以下、より好ましくは２１％以下、さらに好ましくは２０％以下である。
【００３１】
ＣａＯの含有量は０．１％以上であることが好ましい。ＣａＯは、ガラスの熱膨張係数を適度に維持するために必要である。ＣａＯの含有量は、好ましくは２％以上、より好ましくは３％以上である。ＣａＯの含有量は１５％以下であることが好ましい。ＣａＯの含有量が１５％を超えると、ガラスの失透傾向が強まり生産性が悪化する。ＣａＯの含有量は、好ましくは１４％以下、より好ましくは１３％以下である。
【００３２】
ＳｒＯは必要に応じて含有させることができ、その含有量は１０％以下であることが好ましい。ＳｒＯを含有させることにより、ガラスの高温での溶解性と熱膨張係数を調整できる。ＳｒＯの含有量が１０％を超えると、ガラスの密度が大きくなり、ガラスの重量が大きくなる。ＳｒＯを含有させる場合、１％以上が好ましく、より好ましくは１．５％以上である。ＳｒＯの含有量は、より好ましくは７％以下、さらに好ましくは５％以下である。
【００３３】
ＢａＯは必要に応じて含有させることができ、その含有量は１０％以下であることが好ましい。ＢａＯを含有させることにより、ガラスの高温での溶解性と熱膨張係数を調整できる。一方、ＢａＯを含有すると、ガラスの密度が大きくなることから、ガラスの重量が大きくなりやすい。また、ＢａＯを含有すると、ガラスが脆くなることから、クラック・イニシエーション・ロードが低くなり、傷つきやすくなる。このため、ＢａＯの含有量は７％以下であることが好ましく、より好ましくは５％以下、さらに好ましくは３％以下である。
【００３４】
アルカリ金属酸化物、すなわち、Ｌｉ2Ｏ、Ｎａ2Ｏ、Ｋ2Ｏの含有量の合計（Ｌｉ2Ｏ＋Ｎａ2Ｏ＋Ｋ2Ｏ）は、１％以上であることが好ましい。Ｌｉ2Ｏ＋Ｎａ2Ｏ＋Ｋ2Ｏが１％未満であると、ガラスの高温での溶解性と適度な熱膨張係数を維持するために、アルカリ土類金属酸化物、すなわち、ＭｇＯ、ＣａＯ、ＳｒＯ、およびＢａＯを多量に添加する必要があり、その結果、ガラスの失透傾向が強まり生産性が悪化する。Ｌｉ2Ｏ＋Ｎａ2Ｏ＋Ｋ2Ｏは、３％以上が好ましく、５％以上がより好ましく、８％以上がさらに好ましく、１０％以上が特に好ましい。Ｌｉ2Ｏ＋Ｎａ2Ｏ＋Ｋ2Ｏは、２５％以下が好ましい。２５％を超えると、歪点と屈伏点の温度差が小さくなり、残留応力が小さくなるおそれがある。Ｌｉ2Ｏ＋Ｎａ2Ｏ＋Ｋ2Ｏは、２５％以下が好ましく、２０％以下がより好ましい。
【００３５】
Ｎａ2Ｏの含有量は８％以上であることが好ましい。Ｎａ2Ｏはガラスの密度が低くても、熱膨張係数が大きくなる成分であるため、熱膨張係数を調整する目的でガラス組成中に含有させる。Ｎａ2Ｏの含有量は、９％以上が好ましく、１０％以上がより好ましい。Ｎａ2Ｏの含有量は２０％以下であることが好ましい。Ｎａ2Ｏの含有量が２０％を超えると、歪点と屈伏点の温度差が小さくなるために強化応力が小さくなり、また熱膨張係数が大きくなり過ぎる。Ｎａ2Ｏの含有量は、好ましくは１７％以下、より好ましくは１５％以下である。
【００３６】
Ｋ2Ｏは、必要に応じて含有させることができるが、その含有量は０．１％以上が好ましい。Ｋ2Ｏの含有量が０．１％以上の場合、ガラスの高温での溶解性と適度な熱膨張係数を維持できる。Ｋ2Ｏの含有量は、より好ましくは０．５％以上、特に好ましくは１％以上である。Ｋ2Ｏの含有量は、４％以下であることが好ましい。Ｋ2Ｏの含有量が４％を超えると、ガラスの密度が大きくなり、ガラスの重量が大きくなる。Ｋ2Ｏの含有量は、好ましくは３．５％以下、より好ましくは３％以下である。
【００３７】
本発明の風冷強化用ガラスは、実質的に上記成分からなることが好ましいが、必要に応じて、かつ本発明の趣旨に反しない限度において、他の成分を合計で１０％まで含有してもよい。他の成分としては、例えば、ＺｒＯ2、Ｙ2Ｏ3、ＣｅＯ2、ＭｎＯ、ＣｏＯ等が挙げられる。また、ＰｂＯ等を含有することもできるが、これらは実質的に含有しないことが好ましい。なお、実質的に含有しないとは、０．０１％未満を示す。
【００３８】
さらに、ガラスの溶融の際の清澄剤として、ＳＯ3、塩化物、フッ化物、ハロゲン、ＳｎＯ2、Ｓｂ2Ｏ3、Ａｓ2Ｏ3等を適宜含有してもよい。さらに、色味の調整のため、Ｎｉ、Ｃｒ、Ｖ、Ｓｅ、Ａｕ、Ａｇ、Ｃｄなどを含有してもよい。被処理ガラスは、Ａｓ、Ｓｂ、Ｐｂを実質的に含まないことが好ましい。これらのものは毒性があることから、環境への影響を防ぐために、ガラス中には含まれないことが好ましい。なお、実質的に含有しないとは、０．０１％未満を示す。
【００３９】
本発明の風冷強化用ガラスは、厚さが２．５ｍｍ以下の薄型のガラスとした場合でも、一般的な既知の風冷強化装置や方法を用いて残留応力を有効に付与できるため、ガラスを軽量化することができる。本発明で使用される既知の風冷強化装置や方法としては、例えば、ガラス板を上下の風冷強化の吹口部材の間に所定間隔をおいて挟まれるように配し、冷却空気により急冷する風冷強化装置が挙げられる。
本発明の風冷強化用ガラスは、軽量化の観点からは、厚さが２．４ｍｍ以下であることが好ましく、２．３ｍｍ以下がより好ましい、２．０ｍｍ以下、１．５ｍｍ以下、１．３ｍｍ以下がさらに好ましい。但し、残留応力を有効に付与する観点からは、その板厚が０．５ｍｍ以上であることが好ましく、０．７ｍｍ以上であることがより好ましい。
【００４０】
本発明の風冷強化用ガラスは、フロート法、フュージョン法、ダウンロード法、ロールアウト法などのガラス板成形方法のうち、いずれかの方法によって製造される。フロート法によれば、大面積のガラス板を生産することが容易であり、かつ厚さ偏差を小さくしやすいために好ましい。
【００４１】
本発明の風冷強化用ガラスは、厚さが２．５ｍｍ以下の薄型のガラスとした場合でも、厚さが２．５ｍｍ以下の薄型のガラスとした場合に、風冷強化後のガラスの表面圧縮応力値が１１０ＭＰａ以上であることが好ましく、より好ましくは、１２２ＭＰａ以上、さらに好ましくは１３０ＭＰａ以上である。
厚さが２．０ｍｍ以下の薄型のガラスとした場合に、風冷強化後のガラスの表面圧縮応力値が７０ＭＰａ以上であることが好ましく、より好ましくは、７８ＭＰａ以上、さらに好ましくは８５ＭＰａ以上である。
厚さが１．５ｍｍ以下の薄型のガラスとした場合に、風冷強化後のガラスの表面圧縮応力値が６０ＭＰａ以上であることが好ましく、より好ましくは、６５ＭＰａ以上、さらに好ましくは７０ＭＰａ以上である。
【００４２】
本発明の風冷強化ガラスは、本発明の風冷強化用ガラスを風冷強化したものである。
本発明の風冷強化ガラスの厚さは、用途により異なるが、上述した本発明の風冷強化用ガラスの特徴により、２．５ｍｍ以下の厚さを有することが好ましい。
本発明の風冷強化ガラスの表面圧縮応力値は、風冷強化ガラスの厚さにより異なるが、厚さが２．５ｍｍ以下の場合、表面圧縮応力値が１１０ＭＰａ以上であることが好ましく、より好ましくは、１２２ＭＰａ以上、さらに好ましくは１３０ＭＰａ以上である。厚さが２．０ｍｍ以下の場合は、表面圧縮応力値が７０ＭＰａ以上であることが好ましく、より好ましくは、７８ＭＰａ以上、さらに好ましくは８５ＭＰａ以上である。厚さが１．５ｍｍ以下の場合は、表面圧縮応力値が６０ＭＰａ以上であることが好ましく、より好ましくは、６５ＭＰａ以上、さらに好ましくは７０ＭＰａ以上である。
【００４３】
太陽電池モジュールの背面板として用いる場合、風冷強化ガラスの透明性が高いと配線などが目視され意匠性が悪くなる。意匠性を良くするためには、風冷強化ガラスは、ＩＳＯ−９０５０（２００３）規定の可視光透過率（Ｄ６５光源）Ｔｖ＿Ｄ６５が８２％以下であることが好ましく、８０％以下であることがより好ましく、７７％以下であることがさらに好ましい。
【実施例】
【００４４】
以下、実施例を用いて本発明をさらに具体的に説明するが、本発明はこれらの実施例に限定して解釈されるべきではない。【００４５】
表１に示すガラス組成となるように、各種酸化物等の一般的に使用されるガラス原料を適宜選択し、混合物を白金るつぼに入れた。このるつぼを、１６００℃の抵抗加熱式電気炉に投入し、３時間溶融し、脱泡、均質化した後、型材に流し込み、ガラス転移点から約３０℃高い温度にて１時間以上保持した。次いで、毎分０．３〜１℃の冷却速度にて室温まで徐冷した。これにより、表１に示す、実施例１〜３、比較例１〜９の板状のガラスサンプルを作製した。【００４６】
得られたガラスサンプルについて、その表面を鏡面状に研磨し、分光光度計により測定したスペクトル曲線から下式（１）を用いてＦｅ−Ｒｅｄｏｘを算出した。【００４７】
Ｆｅ−Ｒｅｄｏｘ（％）＝（−ｌｏｇe（Ｔ1000nm／９１．４）／（Ｆｅ2Ｏ3量×ｔ×２０．７９））×１００  ・・・（１）。
ただし、式（１）中、Ｔ1000nmは、分光光度計（Ｐｅｒｋｉｎ  Ｅｌｍｅｒ社製、Ｌａｍｂｄａ９５０）により測定した波長１０００ｎｍの透過率（％）であり、 ｔは、ガラスサンプルの厚さ（ｃｍ）であり、 Ｆｅ2Ｏ3量は、蛍光Ｘ線測定によって求めた、Ｆｅ2Ｏ3換算の全鉄含有量（％＝質量百分率）である。
上記Ｆｅ−Ｒｅｄｏｘは、分光光度計により測定したガラスサンプルのスペクトル曲線から求める方法であるが、この値は、同じガラス中のＦｅ2Ｏ3換算の全鉄含有量に対するＦｅ2Ｏ3換算のＦｅ2+含有量の割合と等しいとみなしてよい。【００４８】
次いで、ＪＩＳ  Ｒ  ３１０３−３：２００１の規格に基づき、ガラスサンプルから、直径５ｍｍ、長さ２０ｍｍの円柱状サンプルを作製し、熱膨張計（ブルカー・エイエックスエス社製、ＴＭＡ４０００ＳＡ）を用いて５℃／分の昇温速度、１０ｇの荷重で熱膨張を測定し、ガラス転移点（Ｔｇ）を求めた。【００４９】
また、ＪＩＳ  Ｒ  １６１８：２００２の規格に基づき、ガラスサンプルについて、ガラス転移点の測定と同様に熱膨張計（ブルカー・エイエックスエス社製、ＴＭＡ４０００ＳＡ）を用いて５℃／分の昇温速度で熱膨張を測定し、５０〜３５０℃における平均熱膨張係数α50〜350、および、高温熱膨張係数αmaxを求めた。
また、可視光透過率（Ｔｖ＿Ｄ６５）については分光光度計（Ｐｅｒｋｉｎ  Ｅｌｍｅｒ社製、Ｌａｍｂｄａ９５０）を用いて測定した。【００５０】
さらに、実施例１〜３、比較例１〜９のガラスサンプルについて、風冷強化における特性を評価するため、風冷強化後の表面残留応力を以下に示す方法で測定した。
ガラスサンプルを、縦５５０ｍｍ×横５５０ｍｍの板状に切断し、面取り加工を施した。風冷強化処理には一般的なローラー搬送式の風冷強化設備を用いた。図１は、この風冷強化設備の冷却用ノズルが設けられた部位の模式的平面図である。図１中、左側の図は、該冷却用ノズルが設けられた部位の端面の形状を示している。
図１に示すように、複数の冷却用ノズル２０，３０，４０は段違いに配列されている。ノズル２０は、風冷強化する被処理ガラス板の被処理面に垂直な向きに設けられている。ノズル２０は、直径が３．１ｍｍであり、ノズル２０間のピッチは２４ｍｍである。ノズル３０，４０は、被処理ガラス板の被処理面に対し斜めの向きに設けられている。ノズル３０，４０は、いずれも直径が３．９ｍｍであり、ノズル３０間のピッチ、ノズル４０間のピッチは、いずれも２４ｍｍである。ノズル３０に対し、直近のノズル２０のピッチ、直近のノズル４０のピッチは、いずれも８ｍｍである。【００５１】
ノズル２０と被処理ガラス板の被処理面との距離は１０ｍｍである。ノズル２０，３０，４０から冷却媒として供給する空気の温度は６０℃、風圧(吹口風圧)は１８〜１９ｋＰａとし、被処理ガラス板を６３０〜６３５℃に加熱した状態から被処理ガラス板の被処理面に対し、冷却媒として空気を吹き付けて冷却した。このようにして作製された風冷強化ガラスの表面圧縮応力値をガラス表面応力計(折原製作所社製ＦＳＭ−７０００Ｈ)にて測定した。各サンプルの表面圧縮応力値を比較例５の表面圧縮応力値で除した値を相対表面圧縮応力値とした。【００５２】
【表１】
2017082312.tif 000002
【００５３】
高温熱膨張係数αmaxが４１０×１０-7／℃以上の実施例１〜３のガラスは、風冷強化後のガラスの相対表面圧縮応力値が１．１以上であった。高温熱膨張係数αmaxが４１０×１０-7／℃未満の比較例１〜６のガラスは、風冷強化後のガラスの相対表面圧縮応力値が１．１未満であった。比較例７〜９のガラスは、高温熱膨張係数αmaxが４１０×１０-7／℃以上であったが、Ｆｅ2+含有量がＦｅ2Ｏ3換算で０．８質量％超であるため、溶融窯の温度を上げることが困難になり、ガラスの溶解性が低い。
【産業上の利用可能性】
【００５４】
本発明の風冷強化ガラスは、強化ガラスが用いられる各種用途に好ましく使用できる。具体的には、自動車用途、建築用途に好ましく使用できる。また、太陽電池モジュールの受光面板若しくは背面板として好ましく使用できる。【００５５】
なお、２０１５年１１月１０日に出願された日本特許出願２０１５−２２０５９６号及び２０１６年３月１５日に出願された日本特許出願２０１６−０５０８５１号の明細書、特許請求の範囲、図面、及び要約書の全内容をここに引用し、本発明の明細書の開示として、取り入れるものである。
【符号の説明】
【００５６】
２０、３０、４０：  ノズル
【図１】
2017082312.tif 000003
【国際調査報告】
2017082312.tif 000004
2017082312.tif 000005
2017082312.tif 000006
2017082312.tif 000007